СПОСОБ ПОЛУЧЕНИЯ ГЛИНЫ, СОДЕРЖАЩЕЙ ОРГАНИЧЕСКИЕ ИОНЫ ДЛЯ КОМПЕНСАЦИИ ЗАРЯДА, ГЛИНЫ, ПОЛУЧЕННЫЕ ТАКИМ ОБРАЗОМ, И СОДЕРЖАЩИЕ УКАЗАННЫЕ ГЛИНЫ НАНОКОМПОЗИТНЫЕ МАТЕРИАЛЫ

1. Способ получения многослойного двойного гидоксида, содержащего органический анион для компенсации заряда, имеющий, по меньшей мере, одну гидроксильную группу, включающий стадию контактирования, при температуре, по меньшей мере, 110°С, источника трехвалентного металла, источника двухвалентного металла, воды и упомянутого органического аниона.
2. Способ по п.1, в котором температура составляет, по меньшей мере, 150°С.
3. Способ по п.1 или 2, в котором органический анион является анионом карбоновой кислоты, имеющей, по меньшей мере, одну гидроксильную группу, предпочтительно молочной кислотой, и поддерживают температуру ниже температуры декарбоксилирования упомянутого аниона.
4. Способ по п.1 или 2, в котором один или более источников металла являются измельченными перед или в процессе стадии контактирования.
5. Многослойный двойной гидроксид, содержащий один или более трехвалентных металлических ионов и один или более органических анионов для компенсации заряда, в котором, по меньшей мере, один анион для компенсации заряда является одновалентным органическим анионом, содержащим, по меньшей мере, одну гидроксильную группу, и который содержит менее чем 20 мас.% бомита и менее чем 5 мас.% соли упомянутого двухвалентного металла, и упомянутый одновалентный органический анион содержит, по меньшей мере, одну гидроксильную группу.
6. Многослойный двойной гидроксид по п.5, в котором количество карбонатных анионов в качестве анионов для компенсации заряда менее 20 мас.%; предпочтительно количество карбонатных анионов менее 1 мас.%, и наиболее предпочтительно карбонат в качестве противоионного аниона отсутствует.
7. Многослойный двойной гидроксид по любому из пп.5 и 6, в котором одновалентный органический анион является монокарбоксильным.
8. Многослойный двойной гидроксид по п.7, в котором монокарбоксилат выбирают из группы, состоящей из гликолята, лактата, 3-гидроксипропаноата, α-гидроксибутирата, β-гидроксибутирата, γ-гидроксибутирата, 2-гидроксипентаноата, диметилолпропионата, глюконата, глюкуроната, глюкогептаноата и их смесей, и предпочтительно монокарбоксилат является лактатом.
9. Водная суспензия, содержащая многослойный двойной гидроксид по любому одному из пп.5-8.
10. Водорастворимое покрытие, содержащее многослойный двойной гидроксид по любому одному из пп.5-8.
11. Композиционный материал, содержащий многослойный двойной гидроксид по любому одному из пп.5-8 и полимерную матрицу.
12. Композиционный материал по п.11, содержащий 1-10 мас.% многослойного двойного гидроксида, основанных на общей массе композиционного материала.
13. Концентрат, содержащий 10-70 мас.% многослойного двойного гидроксида по любому одному из пп.5-8, основанных на общей массе композиционного материала, и 30-90 мас.% полимера.
14. Применение многослойного двойного гидроксида по любому одному из пп.5-8 в процессах производства бумаги.
15. Применение многослойного двойного гидроксида по любому одному из пп.5-8 в качестве блокирующего окрашивание агента при нанесении водорастворимого покрытия.